(57)【特許請求の範囲】
【請求項１】
天然ゴム及び／又はＳＢＲ（スチレンブタジエンラバー）９０〜５０重量部、天然ゴム８０〜６０重量％にＭＭＡ（メチルメタアクリレート）２０〜４０重量％をグラフト共重合されたグラフト重合物１０〜５０重量部を配合した粘着剤組成物であって、該グラフト重合物のムーニー粘度を６０〜９０Ｍｓ1+4（１００℃）にしたことを特徴とする粘着組成物。
【請求項２】
請求項１記載の粘着組成物に粘着付与樹脂を配合した粘着剤。
【請求項３】
請求項２記載の粘着剤を塗工した粘着テープ。
【発明の詳細な説明】
【０００１】
【発明の属する技術分野】
本発明は、粘着テープに用いられる粘着剤、さらには該粘着剤に用いられる粘着組成物に係り、特に粘着テープをほぐす際の巻戻力の高い粘着剤及び該粘着剤に用いられる粘着組成物に関する。
【０００２】
【従来の技術】
従来、天然ゴムとＭＭＡ（メチルメタアクリレート）を配合した粘着剤やこの粘着剤を積層した粘着テープとしては、例えば、このシートをテープ状に裁断した包装結束テープ、包帯や止血テープ、写真等の仮止め、冷暖房設備の配線結束用シート、配管保温材止め用シート、防食用シート等に使用されている。かかる粘着シートの巻戻力にあっては、０．２〜０．８Ｎ／１０ｍｍがよいとされていた（例えば特開２０００−２６８１４号公報）。
【０００３】
【発明が解決しようとする課題】
しかし、最近、包装結束テープ、電線結束テープ等では、使用条件が多様化し、粘着テープをほぐす際の巻戻力の高いものが要求されるようになり、具体的には６．０〜８．０Ｎ／１０ｍｍの巻戻力が要求されるようになった。
【０００４】
本発明の目的は、かかる目的を達成すべく発明されたものであって、巻戻力を６．０〜８．０Ｎ／１０ｍｍに設定した粘着剤組成物を提供するものである。
【０００５】
【課題を解決する手段】本発明は、上記に鑑み発明されたものであって、天然ゴム及び／又はＳＢＲ（スチレンブタジエンラバー）と、天然ゴム８０〜６０重量％にＭＭＡ（メチルメタアクリレート）２０〜４０重量％をグラフト共重合されたグラフト重合物を配合した粘着剤組成物であって、該グラフト重合物のムーニー粘度を６０〜９０Ｍｓ1+4（１００℃）に特定することにより上記課題を解決したものである。
【０００６】
本発明におけるグラフト重合物は、粘着組成物に高い巻戻力を発揮させるため採用したものである。この配合比は、あまりに少ないとＭＭＡをグラフト重合した重合物の効果が得られず、あまりに高いとグラフト重合物が硬くなりすぎてしまい粘着剤として使用できなくなるため、１０〜５０重量部が好ましい。また、該グラフト重合物として天然ゴムとＭＭＡを配合したのは、その分子構造中に極性のある構成分子（ＭＭＡ）と極性のない構成分子（天然ゴム）の両方を備えることにより高い巻戻力を発揮させるためである。そのため、両者を適度に配分する必要があることから、該グラフト重合物には天然ゴムを８０〜６０重量％、ＭＭＡを２０〜４０重量％配合するのが好ましい。また、該グラフト重合物のムーニー粘度を６０〜９０Ｍｓ1+4（１００℃）に特定したのは、該グラフト重合物のムーニー粘度があまりに低いと粘着剤の流動性に対して抵抗力が弱く、高い凝集力を得ることができず、あまりに高いと粘着剤の凝集力が高すぎるからである。該ムーニー粘度を調整する手段としては、該グラフト重合物をオープンロール、バンバリーミキサー、ニーダー等の素練りがある。
【０００７】
本発明における上記天然ゴムは、粘着組成物のベースとなる素材であり、粘着組成物としての機能を発揮するために必要なものである。また、上記ＳＢＲ（スチレンブタジエンラバー）は、代表的汎用ゴムであり、耐老化性、耐クリープ特性等に優れるため採用したものである。これらの配合比は、９０〜５０重量部が好ましい。
【０００８】
また、他の発明としての粘着剤に配合される粘着付与樹脂は、上記粘着組成物の巻戻力を向上させるものである。具体的には、ロジン系樹脂、テルペン系樹脂、脂肪族系石油樹脂、芳香族系石油樹脂、脂環族系石油樹脂、クロマン樹脂、スチレン系樹脂、アルキルフェノール樹脂、キシレン樹脂等を使用できる。該粘着付与剤は、あまりに少ないと高い巻戻力を発現させずあまりに多いと巻戻力が高くなりすぎて剥離巻戻力をも高くしてしまうため、５０〜２００重量部が良い。
【０００９】
本発明にかかる粘着組成物に、必要に応じて安定剤、老化防止剤、滑剤、難燃剤、充填剤、可塑剤又は改質剤を添加することができる。
【００１０】
本発明における粘着剤を塗工する支持体としては、粘着テープとして使用される従来公知のものを採用でき、具体的には、ポリ塩化ビニル、塩化ビニル−酢酸ビニル共重合体、塩化ビニル−エチレン共重合体、塩化ビニル−プロピレン共重合体、塩素化ポリエチレン等や、これらの混合物を含むものを使用できる。
【００１１】
本発明は、天然ゴム及び／又はＳＢＲ（スチレンブタジエンラバー）９０〜５０重量部、天然ゴム８０〜６０重量％にＭＭＡ（メチルメタアクリレート）２０〜４０重量％をグラフト共重合されたグラフト重合物１０〜５０重量部を配合した粘着剤組成物であって、該グラフト重合物のムーニー粘度を６０〜９０Ｍｓ1+4（１００℃）にしたことにより、６．０〜８．０Ｎ／１０ｍｍの巻戻力を有する粘着組成物を得ることができる。
【００１２】
【実施例】
以下、本発明の実施例について、表１を参照しつつ、比較例と対比しながら詳細に説明する。表１は、実施例及び比較例の粘着組成物の配合及びその特性値を開示したものである。
【００１３】
【表１】
0003856622.tif 000002
【００１４】
実施例にかかる粘着組成物は、天然ゴム３０重量部、ＳＢＲ（スチレンブタジエンラバー）４０重量部及び天然ゴム７０重量％にＭＭＡ３０重量％をグラフト重合したグラフト重合物（ＭＥＧＡＰＯＬＹ３０、ＡＳＩＡＴＩＣ社製）３０重量部をそれぞれオープンロールによって素練りを行ってそれぞれのムーニー粘度を５０Ｍｓ1+4（１００℃）、３０Ｍｓ1+4（１００℃）、８０Ｍｓ1+4（１００℃）にしてから配合したものである。なお、表１への記載は省略したが、粘着付与樹脂としてのテルペン樹脂（ヤスハラケミカル社製ＹＳレジンＰＸ−１０００）１００重量部と老化防止剤としての４エチル６−ｔｅｒｔ−ブチルフェノール（川口化学工業社製アンテージＷ−５００）２重量部を３０重量％ベースになるようにトルエンに溶解してから前記粘着組成物に配合し、これにより粘着剤を作製する。
【００１５】
表１の特性値における巻戻力（単位：Ｎ／１０ｍｍ（ニュートン／１０ミリメートル））、保持力（凝集力）は、ＪＩＳ  Ｚ  ０２３７に準拠したものであり、その試料は、前記粘着剤をポリ塩化ビニル樹脂製シートに塗工してから裁断したものである。
【００１６】
なお、比較例は、表１での記載部分以外は該実施例と同様に作製され、測定されたものである。
【００１７】
比較例１が示すように、グラフト重合物の配合比が少ない（天然ゴム及び／又はＳＢＲの配合比が多い）と巻戻力が低いままであり、比較例２が示すように、グラフト重合物の配合比が多い（天然ゴム及び／又はＳＢＲの配合比が少ない）と巻戻力が高くなりすぎた。
【００１８】
比較例３が示すように、グラフト重合物のムーニー粘度が小さいと高い凝集力が得られず保持力が低下し、比較例４が示すように、ムーニー粘度が大きいと凝集力が高くなりすぎ保持力が強すぎてしまった。
【００１９】
【発明の効果】
本発明にあっては、天然ゴム及び／又はＳＢＲ（スチレンブタジエンラバー）９０〜５０重量部、天然ゴム８０〜６０重量％にＭＭＡ（メチルメタアクリレート）２０〜４０重量％をグラフト共重合されたグラフト重合物１０〜５０重量部を配合した粘着剤組成物であって、該グラフト重合物のムーニー粘度を６０〜９０Ｍｓ1+4（１００℃）にし、これにより、６．０〜８．０Ｎ／１０ｍｍの巻戻力を得ることができた。特に、本発明の粘着物組成物は、高い巻戻力の設計が必要なポリ塩化ビニルテープを支持体とする粘着テープに好適である。